Brevet FR3049281A1 (20170929)
REVENDICATIONS1. Copolymère à blocs comprenant : -au moins un bloc polyamide, -au moins un bloc polyoléfine, -au moins un bloc alkylène, et présentant une viscosité à l'état fondu allant de 300 Pa.s à 20 000 Pa.s, en particulier de 300 à 15 000 Pa.s, mesurée à 230°C par rhéologie oscillatoire.\n<CLM>\1\tCopolymère selon la revendication 1, caractérisé en ce que le ou les blocs polyamide sont aliphatiques.\n<CLM>\1\tCopolymère selon la revendication 1 ou 2, caractérisé en ce que le ou les blocs polyamide présentent chacun une masse moléculaire en nombre mesurée par potentiométrie comprise entre 4 000 et 20 000 g/mol.\n<CLM>\1\tCopolymère selon l'une quelconque des revendications précédentes, caractérisé en ce que le ou les blocs polyamide comprennent au moins un motif choisi parmi PA 6, PA 11, PA12, PA 6.10, PA 6.6, PA 6.12, PA 10.10, PA 10.12.\n<CLM>\1\tCopolymère selon l'une quelconque des revendications précédentes, caractérisé en ce que le ou les blocs polyoléfine présentent chacun une viscosité inférieure à 60 000 cps, de préférence inférieure à 40 000 cps, et de préférence inférieure à 20 000 cps, et de façon encore préférentielle entre 1 000 et 20 000 cps, la viscosité étant mesurée à 25°C avec un appareil de Brookfield et selon la méthode Brookfield.\n<CLM>\1\tCopolymère selon l'une quelconque des revendications précédentes, caractérisée en ce que le ou les blocs polyoléfine sont du polybutadiène. 3049281 43\n<CLM>\1\tCopolymère selon l'une quelconque des revendications précédentes, caractérisé en ce que le ou les blocs alkylène sont des dimères d'acide gras, de préférence des diacides en C8-C36. 5\n<CLM>\1\tCopolymère selon l'une quelconque des revendications précédentes, caractérisé en ce qu'il est de formule suivante : PA-(R-Pol-R-PA)n-R-Pol-R-PA Avec n compris entre 0 et 100, en particulier de 0 à 10, de préférence 10 0 ou 1, PA désignant le bloc polyamide, R désignant le bloc alkylène, Pol désignant le bloc polyoléfine. 15\n<CLM>\1\tCopolymère à blocs selon l'une quelconque des revendications précédentes, caractérisé en ce que -la teneur en bloc polyamide est comprise entre 2 et 98% en poids par rapport au poids total du copolymère à blocs, -la teneur en bloc polyoléfine est comprise entre 2 et 98% 20 en poids par rapport au poids total du copolymère à blocs, et -la teneur en bloc alkylène est comprise entre 0,1 et 25%, de préférence entre 1 et 15% en poids par rapport au poids total du copolymère à blocs. 25\n<CLM>\1\tCopolymère selon l'une quelconque des revendications précédentes, caractérisé en ce que le copolymère à blocs comprend au moins un bloc allongeur de chaîne.\n<CLM>\1\tCopolymère selon la revendication précédente, caractérisé en ce 30 qu'il est de formule suivante : X-(copo blocs)-(Ya-A'-Ya)-[(copo blocs)-(Ya-A'-Ya)]m-(copo blocs)- X 3049281 44 Dans laquelle - (copo blocs) désigne le copolymère à blocs tel que défini à l'une quelconque des revendications 1 à 9, - (Ya-A'-Ya) désigne un allongeur de chaine Y1-A'-Y1 5 pour lequel les fonctions réactives Y1 ont réagi avec les extrémités du copolymère à blocs conduisant à des fonctions Ya, A' désigne un biradical hydrocarboné de structure non polymérique, - m est un entier entre 0 et 100, 10 - X désigne la fonction libre du copolymère à blocs.\n<CLM>\1\tCopolymère selon la revendication 10 ou 11, caractérisé en ce que l'allongeur de chaîne est le dianhydride 3,3',4,4'-benzophénone tétracarboxylique. 15\n<CLM>\1\tProcédé de préparation du copolymère tel que défini à l'une quelconque des revendications précédentes, comportant une étape de mélange des différents blocs. 20\n<CLM>\1\tProcédé selon la revendication 13, comportant les étapes successives suivantes : -une étape de mélange des blocs polyoléfine et alkylène, le rapport molaire entre les blocs polyoléfine et les blocs alkylène étant supérieur ou égal à 1/2, puis 25 -une étape de mélange du ou des blocs polyamide avec le mélange obtenu à l'étape précédente.\n<CLM>\1\tProcédé de préparation selon les revendications 13 et 14, caractérisé en ce qu'il comprend une étape supplémentaire de mélange 30 du ou des blocs allongeur de chaine avec le mélange obtenu à l'étape précédente.\n<CLM>\1\tComposition comprenant au moins un copolymère à blocs tel que défini à l'une quelconque des revendications 1 à\n<CLM>\1\t3049281 45\n<CLM>\1\tComposition selon la revendication 16, caractérisée en ce qu'elle se trouve sous forme de poudre ou de granulés. 5\n<CLM>\1\tProcédé de mise en oeuvre de la composition définie à la revendication 16 ou 17, comprenant une étape d'injection, d'extrusion ou de pulvérisation.\n<CLM>\1\tUtilisation du copolymère à bloc tel que défini à l'une quelconque 10 des revendications 1 à 12 ou de la composition telle que définie à la revendication 16 ou 17, pour conférer des propriétés d'anti-corrosion à une pièce comprenant une partie, comprenant du métal, dont ladite partie est enduite par ledit copolymère. 15\n<CLM>\1\tUtilisation du copolymère à bloc tel que défini à l'une quelconque des revendications 1 à 12 ou de la composition telle que définie à la revendication 16 ou 17, pour conférer des propriétés d'adhésion à une pièce comprenant une partie, comprenant du métal, dont ladite partie est enduite par ledit copolymère. 20\n<CLM>\1\tUtilisation du copolymère à bloc tel que défini à l'une quelconque des revendications 1 à 12 ou de la composition telle que définie à la revendication 16 ou 17, pour conférer des propriétés d'anti-corrosion et/ou d'adhésion à une pièce comprenant une partie, comprenant du 25 métal, dont ladite partie est enduite par ledit copolymère.